(57)【要約】  本発明は、（Ａ）１分子中に２以上のシラノール基を有するオルガノポリシロキサン、（Ｂ）架橋剤および（Ｃ）無機銅を含有する防汚塗料組成物である。本発明によれば、スプレー塗装時のダストの飛散を抑制することが可能で、塗着効率に優れ、高度な防汚性を発揮する防汚塗膜を与えるオルガノポリシロキサン系防汚塗料組成物が得られる。本発明の防汚塗料組成物は、スプレー塗装時の塗着効率がすぐれており、ダスト飛散を抑制できるため、塗装時の周囲へのスプレーダストの飛散による周囲の被塗面における塗料等の付着不良、ハジキ発生などの悪影響の低減、塗装時間の短縮、塗料の使用量の低減が可能となる。【特許請求の範囲】
【請求項１】
（Ａ）１分子中に２以上のシラノール基を有するオルガノポリシロキサン、
（Ｂ）架橋剤および
（Ｃ）無機銅
を含有することを特徴とする防汚塗料組成物。
【請求項２】
前記（Ｃ）無機銅が亜酸化銅および／または金属銅であることを特徴とする請求項１に記載の防汚塗料組成物。
【請求項３】
さらに銅ピリチオンを含有することを特徴とする請求項１または２に記載の防汚塗料組成物。
【請求項４】
さらに（Ｄ）無機銅（Ｃ）および銅ピリチオン以外の防汚性付与剤を含有することを特徴とする請求項１〜３のいずれか一項に記載の防汚塗料組成物。
【請求項５】
前記（Ｄ）防汚性付与剤が銅ピリチオン以外のピリチオン塩であることを特徴とする請求項４に記載の防汚塗料組成物。
【請求項６】
前記（Ｃ）無機銅を０．５〜６０重量％含有することを特徴とする請求項１〜５のいずれか一項に記載の防汚塗料組成物。
【請求項７】
前記（Ｃ）無機銅を５〜４０重量％含有することを特徴とする請求項１〜５のいずれか一項に記載の防汚塗料組成物。
【請求項８】
さらに、（Ｅ）シリコーンオイルを含有することを特徴とする請求項１〜７のいずれか一項に記載の防汚塗料組成物。
【請求項９】
前記（Ｅ）シリコーンオイルが下記一般式［Ｉ］で表されるオルガノポリシロキサンである請求項８に記載の防汚塗料組成物。
【化１】
2016009947.tif 000010
（式中、Ｒ3はそれぞれ独立に、炭素原子数１〜１０のアルキル基、アルケニル基、アリール基、アラルキル基、アルコキシ基もしくはハロゲン化アルキル基；または、末端が炭素数１〜１０の炭化水素基、水酸基もしくは縮合反応性基をケイ素原子上にもつシリル基により封止されていてもよい炭素原子数２〜１００のポリオキシアルキレン基であり、ｕは１〜１０，０００の整数である。）
【請求項１０】
さらに、（Ｆ）金属硬化触媒、および／または（Ｇ）有機溶剤を含有することを特徴とする請求項１〜９のいずれか一項に記載の防汚塗料組成物。
【請求項１１】
請求項１〜１０のいずれか一項に記載の防汚塗料組成物を硬化させて得られることを特徴とする防汚塗膜。
【請求項１２】
請求項１〜１０のいずれか一項に記載の防汚塗料組成物を塗布して防汚塗膜を得ることを特徴とする防汚塗膜の製造方法。
【請求項１３】
基材を請求項１１に記載の防汚塗膜で被覆してなることを特徴とする防汚基材。
【請求項１４】
前記基材が、船舶、水中構造物、漁具の何れかである請求項１２に記載の防汚基材。
【請求項１５】
基材表面を請求項１１に記載の防汚塗膜で被覆することを特徴とする基材の防汚方法。
【請求項１６】
請求項１〜１０のいずれか一項に記載の防汚塗料組成物を基材に塗布する工程と、該工程により前記基材に塗布された前記防汚塗料組成物を硬化させる工程と、を備えることを特徴とする防汚基材の製造方法。
【発明の詳細な説明】
【技術分野】
【０００１】
本発明は、オルガノポリシロキサンと無機銅を使用することで、スプレー塗装した場合のスプレーダスト飛散を抑制することができ、かつ被塗物への塗着効率に優れ、高い防汚性を有する防汚塗膜を形成することができる防汚塗料組成物に関する。
【背景技術】
【０００２】
オルガノポリシロキサン系防汚塗料組成物から形成される防汚塗膜は、船舶、水中構造物、漁網、漁具等への水棲生物の付着を防止するために広く用いられている。オルガノポリシロキサン系防汚塗料組成物から形成された塗膜は、その低表面自由エネルギー、低弾性率などの特性により、フジツボ、イガイなどのマクロ生物の付着や定着を防止する。さらに、細菌分泌物の被膜であるスライムの付着を防止するなど、ミクロ生物に対しても高い防汚性能が要求されている。このような需要向けに、防汚塗料組成物に生理活性を有する亜酸化銅などの防汚剤を追加配合する手法が検討されている。【０００３】
一方、オルガノポリシロキサン系防汚塗料は、特にスプレーによる塗装を行った際に、周囲にスプレーダストとして飛散しやすいので、スプレーされた塗料が被塗面に付着せず、被塗面以外の面に付着して、その面をスプレー塗装する際に、その面に付着したスプレーダストがスプレーされた塗料の付着不良やハジキを引き起こすという問題があった。そのため、オルガノポリシロキサン系防汚塗料の塗装時には、ダスト付着を防ぐために、塗装箇所周囲を広範囲にわたって入念に養生する必要があり、施工性が大幅に低下するという問題が生じた。【０００４】
オルガノポリシロキサン系防汚塗料組成物に関しては、たとえば特許文献１〜４に記載された技術が知られている。特許文献１には、防汚剤を含有するオルガノポリシロキサン塗料組成物が示されており、防汚剤としては銅、無機銅化合物が好ましいと記載されている。特許文献２には、ヒドロキシル基を少なくとも１個分子中に有するジメチルポリシロキサンに、不飽和イソシアナートを反応させ、さらに所望のビニルモノマーを共重合させて得られるポリマーと無機および／または有機防汚剤とを併用することで、従来のオルガノポリシロキサン防汚塗料の欠点を克服し、実用性のある固形の塗膜を形成でき、かつ水中で貝類の付着を長期間にわたって防止できると記載されている。特許文献３には、ポリシロキサンを基材としたバインダー系、親水性−変性ポリシロキサン、および殺生物剤を含む付着抑制塗料組成物が記載されている。特許文献４には、スライムを形成する微生物をはじめ、水中の大型付着生物の忌避効果に優れるとともに、その持続期間も長く、人体に安全でありかつ環境汚染の少ない防汚効果が得られる含窒素化合物を含有する防汚材が記載されている。【０００５】
しかし、これらの従来技術においては、塗装時の塗料の塗着効率、特にスプレーダストの飛散抑制に関して何ら言及されていない。
【先行技術文献】
【特許文献】
【０００６】
【特許文献１】特開２００１−１３９８１６号公報
【特許文献２】特開平７−３０５００１号公報
【特許文献３】特表２０１３−５１５１２２号公報
【特許文献４】特開平９−２４９５０７号公報
【発明の概要】
【発明が解決しようとする課題】
【０００７】
本発明は、かかる従来技術に伴う問題を解決するためのものであり、高い防汚性を有する防汚膜を形成することができ、優れた塗着効率を有し、スプレー塗装時のスプレーダストの飛散を抑制することが可能である防汚塗料組成物を提供することを目的とする。
【課題を解決するための手段】
【０００８】
本発明者は、上述したような問題点を解決すべく鋭意検討を進めた結果、
（Ａ）１分子中に２以上のシラノール基を有するオルガノポリシロキサン、
（Ｂ）架橋剤および
（Ｃ）無機銅
を含有する防汚塗料組成物が、予期せぬことにスプレーダストの飛散を抑制し、優れた塗着効率を発揮することを見出し、本発明を開発するに至った。【０００９】
前記防汚塗料組成物に含まれる（Ｃ）無機銅は、亜酸化銅および／または金属銅であることが好ましい。【００１０】
前記防汚塗料組成物は、さらに銅ピリチオンを含有することが好ましい。【００１１】
前記防汚塗料組成物は、さらに（Ｄ）無機銅（Ｃ）および銅ピリチオン以外の防汚性付与剤を含有することが好ましい。前記（Ｄ）防汚性付与剤は銅ピリチオン以外のピリチオン塩であることが好ましい。【００１２】
前記防汚塗料組成物は、前記（Ｃ）無機銅を０．５〜６０重量％含有することが好ましく、５〜４０重量％含有することがさらに好ましい。【００１３】
前記防汚塗料組成物は、さらに、（Ｅ）シリコーンオイルを含有することが好ましい。前記（Ｅ）シリコーンオイルは下記一般式［Ｉ］で表されるオルガノポリシロキサンであることが好ましい。【００１４】
【化１】
2016009947.tif 000002
【００１５】
（式中、Ｒ3はそれぞれ独立に、炭素原子数１〜１０のアルキル基、アルケニル基、アリール基、アラルキル基、アルコキシ基もしくはハロゲン化アルキル基；または、末端が炭素数１〜１０の炭化水素基、水酸基もしくは縮合反応性基をケイ素原子上にもつシリル基により封止されていてもよい炭素原子数２〜１００のポリオキシアルキレン基であり、ｕは１〜１０，０００の整数である。）
前記防汚塗料組成物は、さらに、（Ｆ）金属硬化触媒、および／または（Ｇ）有機溶剤を含有することが好ましい。【００１６】
本発明にかかる防汚塗膜は、上記の防汚塗料組成物を硬化させて得られることを特徴とする。【００１７】
本発明にかかる防汚塗膜の製造方法は、上記の防汚塗料組成物を塗布して防汚塗膜を得ることを特徴とする。【００１８】
本発明にかかる防汚基材は、基材を上記の防汚塗膜で被覆してなることを特徴とする。前記基材は、船舶、水中構造物、漁具の何れかであることが好ましい。【００１９】
本発明にかかる基材の防汚方法は、基材表面を上記の防汚塗膜で被覆することを特徴とする。【００２０】
本発明にかかる防汚基材の製造方法は、上記の防汚塗料組成物を基材に塗布する工程と、該工程により前記基材に塗布された前記防汚塗料組成物を硬化させる工程と、を備える。
【発明の効果】
【００２１】
本発明によれば、スプレー塗装時のダストの飛散を抑制することが可能であり、塗着効率に優れ、高度な防汚性を発揮する防汚塗膜を与えるオルガノポリシロキサン系防汚塗料組成物が得られる。【００２２】
本発明の防汚塗料組成物は、スプレー塗装時の塗着効率がすぐれており、ダスト飛散を抑制できるため、塗装時の周囲へのスプレーダストの飛散による周囲の被塗面における塗料等の付着不良やハジキ発生などの悪影響の低減、塗装時間の短縮、使用量の低減が可能となる。
【図面の簡単な説明】
【００２３】
【図１】図１は、実施例で使用したスプレー塗装時のダスト飛散率の測定装置の概略説明図である。
【発明を実施するための形態】
【００２４】
−防汚塗料組成物−
本願発明に係る防汚塗料組成物は、（Ａ）１分子中に２以上のシラノール基を有するオルガノポリシロキサン、（Ｂ）架橋剤、（Ｃ）無機銅を含有する。以下、各成分について順に説明する。
＜（Ａ）１分子中に２以上のシラノール基を有するオルガノポリシロキサン＞
１分子中に２以上のシラノール基を有するオルガノポリシロキサン（Ａ）は、具体的には下記一般式［ＩＩ］で表される化合物が好適である。
【００２５】
【化２】
2016009947.tif 000003
【００２６】
上記一般式［ＩＩ］中、Ｒ2はそれぞれ独立に、水素原子または炭素原子数１〜１０のアルキル基、アルケニル基、アリール基、アラルキル基、アルコキシ基もしくはハロゲン化アルキル基である。
【００２７】
アルキル基としては、たとえばメチル基、エチル基、プロピル基、ブチル基、ペンチル基、ヘキシル基、ヘプチル基等が挙げられる。
【００２８】
アルケニル基としては、たとえば、ビニル基、アリル基、プロペニル基、イソプロペニル基、ブテニル基、イソブテニル基、ペンテニル基、ヘプテニル基、ヘキセニル基およびシクロヘキセニル基等が挙げられる。
【００２９】
アリール基としては、たとえば、フェニル基、トリル基、キシリル基、ナフチル基等が挙げられる。
【００３０】
アラルキル基としては、たとえば、ベンジル基、２−フェニルエチル基、２−ナフチルエチル基、ジフェニルメチル基等が挙げられる。
【００３１】
アルコキシ基としては、たとえば、メトキシ基、エトキシ基、プロポキシ基、ブトキシ基、メトキシエトキシ基、エトキシエトキシ基等が挙げられる。
【００３２】
ハロゲン化アルキル基としては、たとえば、前記アルキル基に含まれる水素原子の一部または全部をフッ素原子、塩素原子、臭素原子、ヨウ素原子等のハロゲン原子で置換して形成される基が挙げられる。
【００３３】
Ｒ2は、好ましくはメチル基である。
【００３４】
上記一般式［ＩＩ］中、ｒは１〜３の整数であり、好ましくは１である。
【００３５】
上記一般式［ＩＩ］中、ｓは１０〜１０，０００の整数であり、好ましくは１００〜１，０００である。
【００３６】
１分子中に２以上のシラノール基をもつオルガノポリシロキサン（Ａ）は、ゲルパーミエーションクロマトグラフィー（ＧＰＣ）により測定したポリスチレン換算の重量平均分子量が好ましくは５００〜１，０００，０００であり、より好ましくは５，０００〜１００，０００、さらに好ましくは１０，０００〜５０，０００である。また、２３℃における粘度が好ましくは２０〜１００，０００ｍＰａ・ｓであり、より好ましくは１００〜１０，０００ｍＰａ・ｓ、さらに好ましくは５００〜５，０００ｍＰａ・ｓである。重量平均分子量および粘度がこの範囲にあると、塗料の製造作業性、スプレー霧化性、塗膜硬化性、形成された塗膜の強度に優れる点で好ましい。
【００３７】
１分子中に２以上のシラノール基を有するオルガノポリシロキサン（Ａ）は、防汚塗料組成物中に、通常２０〜９０重量％、好ましくは５０〜７０重量％の量で含まれる。また、オルガノポリシロキサン（Ａ）は、防汚塗料組成物に含まれる固形分の重量に対して、通常３０〜９５重量％、好ましくは６０〜９０重量％の量で含まれる。オルガノポリシロキサン（Ａ）の含有量がこの範囲にあると、良好な塗膜強度、ゴム弾性を発揮する塗膜を形成することができ、長期間防汚性を発揮する防汚塗膜を得ることができる。
【００３８】
こうした１分子中に２以上のシラノール基を有するオルガノポリシロキサン（Ａ）は、市販されているものを使用することができる。例えば、「ＤＭＳ−Ｓ３５」（ＧＥＬＥＳＴ社製品）などが挙げられる。
＜（Ｂ）架橋剤＞
架橋剤（Ｂ）は、下記一般式［ＩＩＩ］で表される１分子中に２以上の加水分解性基を有するオルガノシラン及び／又はその部分加水分解縮合物であることが好ましい。
【００３９】
【化３】
2016009947.tif 000004
【００４０】
上記一般式［ＩＩＩ］中、Ｒ4は独立に炭素原子数１〜６の炭化水素基を示し、例えばメチル基、エチル基、プロピル基などの直鎖状、もしくは分枝状アルキル基、シクロヘキシル基などの環状アルキル基、ビニル基などのアルケニル基、またはフェニル基などのアリール基であり、好ましくはメチル基、エチル基である。
【００４１】
上記一般式［ＩＩＩ］において、Ｙは、独立に加水分解性基であり、例えば、アルコキシ基、ケトオキシム基、アシロキシ基、アルケニルオキシ基、アミノ基、アミド基、アミノオキシ基等が挙げられ、好ましくはアルコキシ基およびケトオキシム基である。
【００４２】
アルコキシ基としては、総炭素数が１〜１０のものが好ましく、また炭素原子間に１箇所以上酸素原子が介在していてもよく、例えば、メトキシ基、エトキシ基、プロポキシ基、ブトキシ基、メトキシエトキシ基、エトキシエトキシ基等が挙げられる。
【００４３】
ケトオキシム基（ケトキシム基ともいう）としては、例えば、ジメチルケトオキシム基、メチルエチルケトオキシム基、ジエチルケトオキシム基、メチルイソプロピルケトオキシム基、シクロペンタノキシム基、シクロヘキサノキシム基などが挙げられる。
【００４４】
アシロキシ基としては、式：ＲＣＯＯ−（式中、Ｒは炭素数１〜１０のアルキル基または炭素数６〜１２の芳香族基である）で示される脂肪族系または芳香族系のものが好ましく、例えば、アセトキシ基、プロピオノキシ基、ブチロキシ基、ベンゾイルオキシ基等が挙げられる。
【００４５】
アルケニルオキシ基としては、炭素数３〜１０のものが好ましく、例えば、イソプロペニルオキシ基、イソブテニルオキシ基、１−エチル−２−メチルビニルオキシ基等が挙げられる。
【００４６】
アミノ基としては、炭素数１〜１０のものが好ましく、例えば、Ｎ−メチルアミノ基、Ｎ−エチルアミノ基、Ｎ−プロピルアミノ基、Ｎ−ブチルアミノ基、Ｎ，Ｎ−ジメチルアミノ基、Ｎ，Ｎ−ジエチルアミノ基、シクロヘキシルアミノ基等が挙げられる。
【００４７】
アミド基としては、総炭素数２〜１０のものが好ましく、例えば、Ｎ−メチルアセトアミド基、Ｎ−エチルアセトアミド基、Ｎ−メチルベンズアミド基等が挙げられる。
【００４８】
アミノオキシ基としては、総炭素数２〜１０のものが好ましく、例えば、Ｎ，Ｎ−ジメチルアミノオキシ基、Ｎ，Ｎ−ジエチルアミノオキシ基等が挙げられる。
【００４９】
ｄは０〜２の整数であり、０が好ましい。
【００５０】
こうしたオルガノシランは市販されたものを用いることができる。例えば、テトラエチルオルトシリケートとしては「エチルシリケート２８」（コルコート社製）、「正珪酸エチル」（多摩化学工業製）、テトラエチルオルトシリケートの部分加水分解縮合物としては「シリケート４０」（多摩化学工業製）、「ＴＥＳ４０ ＷＮ」（旭化成ワッカーシリコーン製）、アルキルトリアルコキシシランとしては「ＫＢＭ−１３」（信越化学工業製）などが挙げられる。
【００５１】
架橋剤（Ｂ）は、防汚塗料組成物中に、一般的に０．１〜５０重量％の量で含有され、通常、１〜３０重量％、好ましくは３〜１５重量％の量で含有される。架橋剤（Ｂ）の含有量がこの範囲にあると、防汚塗料組成物の硬化速度を適度に保持することができ、硬化させて得られる塗膜が優れた塗膜強度、ゴム物性を発揮することができる。
＜（Ｃ）無機銅＞
無機銅（Ｃ）は、防汚塗料組成物のスプレーダスト飛散を抑制し、被塗物への塗着効率を向上させることができ、防汚塗膜の防汚性を向上させることができる。すなわち、無機銅は防汚塗料組成物に通常防汚性付与剤として使用されるものであるが、本発明者は無機銅にスプレーダスト飛散抑制効果があることを見出し、無機銅（Ｃ）の使用により防汚塗膜の防汚性向上とともにスプレーダスト飛散抑制、被塗物への塗着効率向上をも実現させた。
【００５２】
無機銅（Ｃ）としては亜酸化銅、金属銅、酸化銅、チオシアン酸銅、塩化銅などが挙げられ、中でも亜酸化銅または金属銅であることが好ましい。これらの２種以上を併用して用いてもよい。
【００５３】
亜酸化銅および金属銅は市販されているものを使用することができる。例えば、亜酸化銅としては「亜酸化銅ＮＣ−８０３」、「亜酸化銅ＮＣ−３０１」（日進ケムコ株式会社製）、「ＲＥＤ  ＣＯＰＰ  ９７Ｎ  Ｐｒｅｍｉｕｍ」、「ＬＯＬＯ  ＴＩＮＴ  ＬＭ」（アメリカンケメットコーポレーション）、金属銅としては「電解銅粉＃６」（ＪＸ日鉱日石金属株式会社製）などが挙げられる。
【００５４】
無機銅（Ｃ）の含有量は、防汚塗料組成物中に、通常０．５〜６０重量％、好ましくは５〜４０重量％、さらに好ましくは１０〜３５重量％である。無機銅（Ｃ）の含有量がこの範囲にあると高度なスプレーダスト飛散抑制効果および防汚塗膜に高度な防汚性を付与することができる。
＜任意成分＞
本発明に係る防汚塗料組成物は、２以上のシラノール基を有するオルガノポリシロキサン（Ａ）、架橋剤（Ｂ）、無機銅（Ｃ）に加えて、銅ピリチオン、無機銅（Ｃ）および銅ピリチオン以外の防汚性付与剤（Ｄ）、オルガノポリシロキサン（Ａ）以外のシリコーンオイル（Ｅ）、金属硬化触媒（Ｆ）、有機溶剤（Ｇ）、シリカ（Ｈ）、シリカ（Ｈ）以外の充填剤（Ｉ）、タレ止め，沈降防止剤（Ｊ）、シランカップリング剤（Ｋ）、その他の塗膜形成成分（Ｌ）、無機脱水剤（Ｍ）、難燃剤（Ｎ）、チクソトロピー性付与剤（Ｏ）、熱伝導改良剤（Ｐ）等を含有していてもよい。
〔銅ピリチオン、ならびに（Ｄ）無機銅（Ｃ）および銅ピリチオン以外の防汚性付与剤〕
無機銅（Ｃ）以外の防汚性付与剤は、有機系、無機系の何れであってもよい。
【００５５】
有機系防汚剤としては、例えば、下記一般式［ＩＶ］で表されるピリチオン塩化合物、テトラメチルチウラムジサルファイド、カーバメート系の化合物（例：ジンクジメチルジチオカーバメート、マンガン-２エチレンビスジチオカーバメート）、２，４，５，６−テトラクロロイソフタロニトリル、２−（ｐ−クロロフェニル）−３―シアノー４−ブロモー５−トリフルオロメチルピロール、（ＲＳ）−４−［１−（２，３−ジメチルフェニル）エチル］−３Ｈ−イミダゾール、４，５−ジクロローＮ−オクチルー４−イソチアゾリンー３−オン、ピリジントリフェニルボラン、ｐ−イソプロピルピリジンメチルジフェニルボラン等を挙げることができ、下記一般式［ＩＶ］で表されるピリチオン塩化合物を含むことが好ましい。
【００５６】
【化４】
2016009947.tif 000005
【００５７】
上記一般式［ＩＶ］中、Ｒ3はそれぞれ独立に水素、または炭素原子数１〜６のアルキル基、環状アルキル基、アルケニル基、アリール基、アルコキシ基もしくはハロゲン化アルキル基を示し、ＭはＺｎ、Ｃｕ、Ｎａ、Ｍｇ、Ｃａ、Ｂａ、Ｆｅ、またはＳｒの金属原子を示し、ｎは金属Ｍの価数である。
【００５８】
無機銅（Ｃ）以外の防汚性付与剤は、いずれか１種類を単独で用いてもよいし、複数の種類を組み合わせて用いてもよい。
【００５９】
防汚塗料組成物が無機銅（Ｃ）以外の防汚性付与剤を含有することによって、塗膜の水中防汚性をさらに向上させることができる。
【００６０】
防汚性付与剤としてはピリチオン塩が好ましい。
【００６１】
ピリチオン塩のうち、銅ピリチオンを防汚塗料組成物に含有させると、防汚性を高められるとともに、無機銅（Ｃ）によってもたらされるスプレーダスト飛散抑制効果をさらに高め、被塗物への塗着効率をさらに向上させることができる。銅ピリチオンの含有量としては、防汚塗料組成物中に、好ましくは０．１〜３０重量％、より好ましくは０．５〜１５重量％、さらに好ましくは１〜１０重量％である。
【００６２】
無機銅（Ｃ）および銅ピリチオン以外の防汚性付与剤（Ｄ）の含有量としては、防汚塗料組成物中に、０．１〜３０重量％の量が好ましい。
【００６３】
銅ピリチオンと無機銅（Ｃ）および銅ピリチオン以外の防汚性付与剤（Ｄ）とは併用されてもよい。
〔（Ｅ）オルガノポリシロキサン（Ａ）以外のシリコーンオイル〕
オルガノポリシロキサン（Ａ）以外のシリコーンオイル（Ｅ）としては下記一般式［Ｉ］で表されるオルガノポリシロキサンを用いることが好ましい。
【００６４】
【化５】
2016009947.tif 000006
【００６５】
上記一般式［Ｉ］中、Ｒ3はそれぞれ独立に、炭素原子数１〜１０のアルキル基、アルケニル基、アリール基、アラルキル基、アルコキシ基、ハロゲン化アルキル基；または末端が炭素数１〜１０の炭化水素基、水酸基もしくは縮合反応性基をケイ素原子上にもつシリル基により封止されていてもよい炭素原子数２〜１００のポリオキシアルキレン基であり、メチル基およびフェニル基、またはメチル基とポリオキシアルキレン基であることが好ましい。
【００６６】
上記一般式［Ｉ］中、ｕは１〜１０，０００の整数である。
【００６７】
上記一般式［Ｉ］中、Ｒ3がメチル基とフェニル基であるシリコーンオイル（Ｅ）としては、例えば、「ＫＦ−５４」、「ＫＦ−５６」、「ＫＦ−５０」（信越化学工業（株）製）、「ＳＨ５１０」、「ＳＨ５５０」（東レダウコーニング（株）製）、「ＴＳＦ４３１」（東芝シリコーン（株）製）等の商品名で市販されているものが挙げられる。
【００６８】
上記一般式［Ｉ］中、Ｒ3がメチル基とポリオキシアルキレン基であるシリコーンオイル（Ｅ）としては、「Ｘ−２２−６５４８」（アルキレングリコール変性シリコーンオイル、信越化学工業（株）製）、「ＦＺ−２１６４」（アルキレングリコール変性シリコーンオイル、東レダウコーニング（株）製）、「Ｘ−２２−４２７２」（末端水酸基封止／アルキレングリコール変性シリコーンオイル、信越化学工業（株）製）、「ＢＹ１６−８３９」（脂環式エポキシ変性シリコーンオイル、東レダウコーニング（株）製）などの商品名で市販されているものが挙げられる。
【００６９】
シリコーンオイル（Ｅ）の含有量は、防汚塗料組成物中に、通常０．０１〜３０重量％、好ましくは０．１〜１５重量％である。シリコーンオイル（Ｅ）の含有量がこの範囲であることで、防汚塗料組成物のチクソ性を適度に向上させることでタレ止め性を改善し、厚膜塗装を可能にすることができ、さらに防汚塗膜の防汚性能を向上させることができる。
〔（Ｆ）金属硬化触媒〕
金属硬化触媒（Ｆ）は、１分子中に２以上のシラノール基を有するオルガノポリシロキサン（Ａ）および架橋剤（Ｂ）のそれぞれの縮合反応または相互間の縮合反応を促進するための触媒であり、塗膜の硬化反応を促進して塗装後に硬化塗膜をより早く得られるようにする。
【００７０】
金属硬化触媒（Ｆ）は、好ましくは含スズ硬化触媒である。
【００７１】
金属硬化触媒（Ｆ）としては例えば、特開平４−１０６１５６号公報（特許第２５２２８５４号公報）に記載されているものを好適に使用できる。具体的には、ナフテン酸錫、オレイン酸錫等のカルボン酸錫類；ジブチル錫ジアセテート、ジブチル錫アセトアセトネート、ジブチル錫ジラウレート、ジブチル錫ジオレート、ジブチル錫オキサイド、ジブチル錫ジメトキシド、ジブチル錫ジペントエート、ジブチル錫ジオクトエート、 ジブチル錫ジネオデカノエート、ジオクチル錫ジネオデカノエート、ビス（ジブチルスズラウレート）オキサイド、ジブチルビス（トリエトキシシロキシ）錫、ビス（ジブチルスズアセテート）オキサイド、ジブチル錫ビス（エチルマレート）およびジオクチル錫ビス（エチルマレート）等の錫化合物類；テトライソプロポキシチタン、テトラ−ｎ−ブトキシチタン、テトラキス（２−エチルヘキソキシ）チタン、ジプロポキシビス（アセチルアセトナト）チタン、チタニウムイソプロポキシオクチルグリコール等のチタン酸エステル類あるいはチタンキレート化合物；ナフテン酸亜鉛、ステアリン酸亜鉛、亜鉛−２−エチルオクトエート、鉄−２−エチルヘキソエート、コバルト−２−エチルヘキソエート、マンガン−２−エチルヘキソエート、ナフテン酸コバルト、アルコキシアルミニウム化合物等の有機金属化合物類；酢酸カリウム、酢酸ナトリウム、シュウ酸リチウム等のアルカリ金属の低級脂肪酸塩類等が挙げられる。
【００７２】
こうした金属硬化触媒（Ｆ）は市販されているものを使用することができる。例えば、「ＮＥＯＳＴＡＮ  Ｕ−１００」（日東化成社製）などが挙げられる。
【００７３】
金属硬化触媒（Ｆ）の含有量は、防汚塗料組成物中に、通常１０重量％以下、好ましくは１重量％以下の量であり、該触媒を使用する場合の下限値は好ましくは０．００１重量％、特により好ましくは０．０１重量％である。金属硬化触媒（Ｆ）の含有量がこの範囲にあると、塗膜硬化速度と塗料調製後の可使時間とのバランスが良い塗料組成物となる。
〔（Ｇ）有機溶剤〕
有機溶剤（Ｇ）としては、芳香族炭化水素系、脂肪族炭化水素系、脂環族炭化水素系、アルコール系、ケトン系、エステル系のものを用いることができ、芳香族系炭化水素系とアルコール系を併用して用いることが好ましい。
【００７４】
アルコールは、エーテル基が鎖中に含まれた直鎖、分岐鎖、環状のものを用いて良く、例えばメタノール、エタノール、プロパノール、ブタノール、ペンタノール、ヘキサノールなどが挙げられる。
【００７５】
アルコールとしては、炭素数が５以下のアルコールが好ましく、さらにはｎ−ブタノールが好ましい。アルコールがこれらから選ばれる場合、塗料混合後の可使時間として長い時間が得られる。
【００７６】
アルコールの含有量は、防汚塗料組成物中に、通常１〜２０重量％、好ましくは３〜１０重量％である。アルコールの含有量がこの範囲にあると塗料混合後の可使時間として長い時間が得られる。
【００７７】
芳香族炭化水素系の有機溶剤としては例えば、トルエン、キシレン、スチレン、メシチレン、などが挙げられる。
【００７８】
脂肪族炭化水素系の有機溶剤としては例えば、ペンタン、ヘキサン、ヘプタン、オクタンなどが挙げられる。
【００７９】
脂環族炭化水素系の有機溶剤としては例えば、シクロヘキサン、メチルシクロヘキサン、エチルシクロヘキサンなどが挙げられる。
【００８０】
ケトン系の有機溶剤としては例えば、アセトン、メチルエチルケトン、メチルイソブチルケトン、炭酸ジメチルなどが挙げられる。
【００８１】
エステル系の有機溶剤としては例えば、プロピレングリコールモノメチルエーテルアセテートなどが挙げられる。
【００８２】
防汚塗料組成物が有機溶剤（Ｇ）を含有することにより防汚塗料組成物の粘度を低減し、塗装作業性を向上させることができる。
【００８３】
有機溶剤（Ｇ）の含有量は、防汚塗料組成物の粘度によって好ましい量が決定されるが、防汚塗料組成物中に、通常０〜５０重量％である。含有量が多すぎる場合、タレ止め性の低下等の不具合が発生する。
〔（Ｈ）シリカ〕
シリカ（Ｈ）は前述の１分子中に２以上のシラノール基を有するオルガノポリシロキサン（Ａ）またはシリコーンオイル（Ｅ）と使用前に、特に多液型の防汚塗料組成物におけるオルガノポリシロキサンを含有する各コンポーネントの調製前に、あらかじめオルガノポリシロキサンと混練されていてもよい。
【００８４】
シリカ（Ｈ）は、湿式法シリカ（水和シリカ）、乾式法シリカ（フュームドシリカ、無水シリカ）等の親水性シリカ（表面未処理シリカ）、および、疎水性湿式シリカ、疎水性フュームドシリカ等の表面処理された疎水性シリカを用いることができる。これらは単独で用いても、２種以上を組み合わせて用いてもよい。
【００８５】
湿式法シリカは、特に限定されないが、例えば、吸着水分含量４〜８％程度、嵩密度２００〜３００ｇ／Ｌ、１次粒子径１０〜３０μｍ、比表面積（ＢＥＴ表面積）１０ｍ2／ｇ以上のものを使用できる。
【００８６】
乾式法シリカは、特に限定されないが、例えば、水分含量が１.５％以下、嵩密度５０〜１００ｇ／Ｌ、１次粒子径８〜２０μｍ、比表面積１０ｍ2／ｇ以上のものを使用できる。
【００８７】
疎水性フュームドシリカは、乾式法シリカをメチルトリクロロシラン、ジメチルジクロロシラン、ヘキサメチルジシラザン、ヘキサメチルシクロトリシロキサン、オクタメチルシクロテトラシロキサン等の有機珪素化合物で表面処理したものである。疎水性フュームドシリカの経時的な水分吸着は少なく、水分含量は通常０.３％以下、多くの場合０.１〜０.２％である。このような疎水性フュームドシリカとしては、特に限定されないが、例えば、１次粒子径５〜５０μｍ、嵩密度５０〜１００ｇ／Ｌ、比表面積１０ｍ2／ｇ以上のものを使用できる。
【００８８】
なお、以下に述べるように、前述のオルガノポリシロキサンと共に熱処理することにより、シリカの表面に吸着している水分は物理的に低減、除去される。その結果、熱処理疎水性ヒュームドシリカの水分含量は通常０．２％以下、好ましくは０．１％以下、さらに好ましくは０．０５〜０．１％である。嵩密度等のその他の物性値は、熱処理前の上記疎水性シリカと同様である。
【００８９】
このようなシリカは市販されているものを用いることができる。例えば、日本アエロジル製「Ｒ９７４」、「ＲＸ２００」などが挙げられる。
【００９０】
シリカ（Ｈ）を前述のオルガノポリシロキサンと混練して使用する場合、オルガノポリシロキサンとシリカとを予め加熱処理することにより形成される熱処理物、または、この熱処理物および加熱処理していないオルガノポリシロキサンの混合物を用いることが好ましい。シリカを、オルガノポリシロキサンの一部または全部と共にあらかじめ加熱処理することにより、両成分の親和性を向上させ、シリカの凝集を抑制するなどの効果が得られるからである。この加熱処理は、例えば、常圧下または減圧下に、１００℃以上で配合成分の分解温度以下、好ましくは１００〜３００℃、さらに好ましくは１４０〜２００℃の温度で、通常３〜３０時間程度加熱すればよい。
【００９１】
シリカは、オルガノポリシロキサン（Ａ）中に、通常１〜１００重量％、好ましくは２〜５０重量％、更に好ましくは５〜３０重量％の割合で含有される。シリカの含有量が上記の範囲内にあれば、防汚塗料組成物が好適なチクソトロピー性を示すことで、１回の塗装、特にスプレー塗装で所望の膜厚を得ることができ、高い強度、硬度の塗膜が得られる。
【００９２】
以上、上記のようなシリカを用いることにより、得られる防汚塗料組成物の調製または保管時の安定性が増し、流動性、チクソトロピー性が良好になり、垂直塗装面などに対しても充分な厚みの塗膜を少ない塗装回数で形成でき、さらに得られる塗膜の硬さ、引張強さ、伸び等の物性にバランス良く優れるなどの効果が得られる。
〔（Ｉ）シリカ（Ｈ）以外の充填剤〕
シリカ（Ｈ）以外の充填剤（Ｉ）は、従来公知の有機系、無機系の各種顔料やその他充填剤を用いることができる。
【００９３】
有機系顔料としては、カーボンブラック、フタロシアニンブルー、紺青等が挙げられる。
【００９４】
無機系顔料としては、チタン白（酸化チタン）、ベンガラ、バライト粉、タルク、白亜、酸化鉄粉等のように中性で非反応性のもの；鉛白、鉛丹、亜鉛末、亜酸化鉛粉等のように塩基性で塗料中の酸性物質と反応性のもの（活性顔料）等が挙げられる。その他の充填剤は、けいそう土、アルミナ等の金属酸化物；炭酸カルシウム、炭酸マグネシウム、炭酸亜鉛等の金属炭酸塩；その他、アスベスト、ガラス繊維、石英粉、水酸化アルミニウム、金粉、銀粉、表面処理炭酸カルシウム、ガラスバルーン等が挙げられる。また、これらの表面をシラン化合物で表面処理したものを用いてもよい。これらの充填剤は、いずれか１種を単独で用いてもよいし、２種以上を併用してもよい。なお、これらの充填剤は染料等の各種着色剤を含むこともできる。
【００９５】
防汚塗料組成物が充填剤（Ｉ）を含有することによって塗膜の強度を向上させることができ、さらに下塗り塗膜を隠蔽することで、下塗り塗膜の紫外光による劣化を防止することができる。充填剤（Ｉ）の含有量は、防汚塗料組成物中に、０．１〜３０重量％の量が好ましい。
〔（Ｊ）タレ止め、沈降防止剤〕
タレ止め、沈降防止剤（Ｊ）としては、有機粘土系ワックス（Ａｌ、Ｃａ、Ｚｎのステアレート塩、レシチン塩、アルキルスルホン酸塩等）、有機系ワックス（ポリエチレンワックス、酸化ポリエチレンワックス、アマイドワックス、ポリアマイドワックス、水添ヒマシ油ワックス等）、有機粘土系ワックスと有機系ワックスの混合物、合成微粉シリカ等が挙げられる。
【００９６】
タレ止め、沈降防止剤（Ｊ）は一般に市販されているものを用いることができる。例えば、楠本化成（株）製の「ディスパロン305」、「ディスパロン4200-20」等の他、「ディスパロンA630-20X」等の商品名で市販されているものを用いることができる。
【００９７】
タレ止め、沈降防止剤（Ｊ）の含有量は、防汚塗料組成物中に、通常０．０１〜１０重量％、好ましくは０．１〜３重量％である。
〔（Ｋ）シランカップリング剤〕
シランカップリング剤（Ｋ）は、アルコキシシリル基、アミノ基、イミノ基、エポキシ基、ヒドロシリル基、メルカプト基、イソシアネート基、（メタ）アクリル基等の基を１種または２種以上含有するシランカップリング剤が好ましく、特にアミノ基を有するものが好ましい。アミノ基を有するシランカップリング剤としては例えば、３−（２−アミノエチル）アミノプロピルトリメトキシシラン、３−アミノプロピルトリメトキシシラン、３−アミノプロピルトリエトキシシラン、３−（２−（２−アミノエチル）アミノエチル）アミノプロピルトリメトキシシラン等が挙げられる。また、他のシランカップリング剤として、例えば、３−グリシドキシプロピルメチルジメトキシシラン、ビニルトリメトキシシラン、ビニルトリエトキシシラン、３−メルカプトプロピルトリメトキシシラン、Ｎ−フェニルプロピルトリメトキシシラン、Ｎ−フェニルプロピルトリエトキシシラン等を挙げることもできる。また、シランカップリング剤としては、これらの複数のものの混合物を用いてもよい。
【００９８】
防汚塗料組成物がシランカップリング剤（Ｋ）を含有することによって、下塗り塗膜または基材との付着をより強固にする、あるいは防汚塗料組成物の塗膜の強度を向上させることができる。シランカップリング剤（Ｋ）の含有量は、防汚塗料組成物中に、０．０１〜１重量％の量が好ましい。
〔（Ｌ）その他の塗膜形成成分〕
その他の塗膜形成成分（Ｌ）としては、主たる樹脂成分であるオルガノポリシロキサン以外の塗膜形成成分を、本発明の目的に反しない範囲内で用いることができる。
【００９９】
その他の塗膜形成成分（Ｌ）としては、例えば、アクリル樹脂、アクリルシリコーン樹脂、不飽和ポリエステル樹脂、フッ素樹脂、ポリブテン樹脂、シリコーンゴム、ウレタン樹脂（ゴム）、ポリアミド樹脂、塩化ビニル系共重合樹脂、塩化ゴム（樹脂）、塩素化オレフィン樹脂、スチレン・ブタジエン共重合樹脂、エチレン-酢酸ビニル共重合樹脂、塩化ビニル樹脂、アルキッド樹脂、クマロン樹脂、トリアルキルシリルアクリレート（共）重合体（シリル系樹脂）、石油樹脂等の難水溶性あるいは非水溶性樹脂 が挙げられる。
〔無機脱水剤（Ｍ）〕
無機脱水剤（Ｍ）としては、無水石膏（ＣａＳＯ4）、合成ゼオライト系吸着剤（商品名：モレキュラーシーブ等）、シリケート類等が挙げられ、無水石膏、モレキュラーシーブが好ましく用いられる。このような無機脱水剤は、１種または２種以上組み合わせて用いることができる。
【０１００】
無機脱水剤（Ｍ）は安定剤としても機能し、防汚塗料組成物がこの成分を含有することで、防汚塗料組成物中の水分による劣化を防止し、貯蔵安定性を一層向上させることができる。無機脱水剤（Ｍ）の含有量は、防汚塗料組成物中に、０．１〜１０重量％の量が好ましい。
〔（Ｎ）難燃剤〕
難燃剤（Ｎ）としては、酸化アンチモン、酸化パラフィンなどが挙げられる。
〔（Ｏ）チクソトロピー性付与剤〕
チクソトロピー性付与剤（Ｏ）としては、ポリエチレングリコール、ポリプロピレングリコール及びこれらの誘導体等が挙げられる。
〔（Ｐ）熱伝導性改良剤〕
熱伝導改良剤（Ｐ）としては、窒化ホウ素、酸化アルミニウム等が挙げられる。
−防汚塗料組成物の調製方法−
本発明の防汚塗料組成物は、上記成分を混合することにより調製することができる。
（防汚塗料組成物のコンポーネント）
本発明に係る防汚塗料組成物は、１のコンポーネントからなる１液型の塗料として提供されても、２以上のコンポーネントからなる多液型の塗料として提供されてもよい。２以上のコンポーネントからなる多液型である場合、各コンポーネントを混合することにより本発明に係る防汚塗料組成物が調製される。
（多液型防汚塗料組成物／防汚塗料組成物調製用のキット）
本発明に係る防汚塗料組成物が２以上のコンポーネントからなる多液型の塗料として提供される場合、これらの各コンポーネント（各液）は、それぞれ１または複数の成分を含有しており、別個に包装された後、缶などの容器に入れられた状態で貯蔵保管される。塗装時にそれらのコンポーネントの内容物を混合、攪拌して防汚塗料組成物を調製する。すなわち、本発明は一側面において、本発明に係る防汚塗料組成物を調製するための、上記のようなコンポーネントからなるキットを提供する。
【０１０１】
オルガノポリシロキサン系の防汚塗料組成物については、一般的に、当該防汚塗料組成物のバインダー樹脂の主体をなすオルガノポリシロキサンを含有するコンポーネントを「主剤」と称し、このオルガノポリシロキサンと反応して架橋構造の構築に用いられる化合物を含有するコンポーネントを「硬化剤」と称する。さらに、主剤コンポーネントおよび硬化剤コンポーネントに含まれる化合物のいずれとも反応して変質等が発生するために共存下での貯蔵が好ましくない化合物がある場合、「添加剤」等と称した追加コンポーネントとする。本発明に係る防汚塗料組成物（その調製用のキット）は、そのような主剤成分（Ｘ）および硬化剤成分（Ｙ）からなる２液型の形態で製造される場合もあるし、主剤成分（Ｘ）、硬化剤成分（Ｙ）および添加剤成分（Ｚ）からなる３液型の形態で製造される場合もある。
【０１０２】
−防汚塗膜および防汚基材−
防汚塗膜は、前記防汚塗料組成物を硬化させて得られる。
【０１０３】
前記防汚塗料組成物を硬化させて得られる防汚塗膜は、マクロ生物汚損への耐性を更に向上させることに加えて、スライムなどのミクロ汚損の付着も抑制できるため、水流摩擦抵抗低減が強く要求される船舶などの高い防汚性が要求される用途に対して高い効果が得られる。
【０１０４】
防汚基材は、基材を前記防汚塗膜で被覆して得られる。防汚基材の製造は、例えば、防汚塗料組成物を基材に塗布する工程と、該工程により基材に塗布された防汚塗料組成物を硬化させる工程とを備えた方法や、防汚塗料組成物を硬化させて得られた防汚膜を基材に貼付ける工程を備えた方法によって行うことができる。
【０１０５】
防汚塗料組成物を基材に塗布する方法として、具体的には、防汚塗料組成物を十分に攪拌した後、基材にスプレーまたは他の手段により塗布する方法が挙げられ、基材に塗布した防汚塗料組成物を硬化させる方法として、具体的には、常温の大気中で０．５〜３日間程度放置ないし加熱下に強制送風して硬化させる方法が挙げられる。この方法により、基材が防汚塗膜で被覆されてなる防汚基材を作製することができる。
【０１０６】
防汚塗料組成物を硬化させて得られた防汚塗膜を基材に貼付ける方法として、例えば特開２０１３−１２９７２４号等に記載の公知の技術を用いて、防汚塗料組成物を硬化させて得られた防汚塗膜を含むフィルムを基材に貼付ける方法が挙げられる。この方法により、基材が防汚塗膜で被覆されてなる防汚基材を作製することができる。
【０１０７】
防汚塗膜の膜厚は、用途などに応じて所望の厚さで形成してよいが、防汚塗料組成物を、通常３０〜４００μｍ、好ましくは５０〜３００μｍ／回で、１回から複数回、塗布した後に硬化させ、硬化後の膜厚が例えば１００〜１０００μｍとなるようにすれば、塗膜強度および防汚性能に優れた防汚塗膜となる。
【０１０８】
防汚塗料組成物の塗装の際には、刷毛、ロール、スプレー、ディップコーター等、従来公知の塗装手段を広く用いることが可能であるが、本発明に係るオルガノポリシロキサン系防汚塗料組成物は、前述のとおりスプレー塗装する上で好適な特性を有している。すなわち、本発明に係る防汚塗料組成物をスプレー塗装すると、防汚塗膜の防汚性向上とともにスプレーダスト飛散抑制、被塗物への塗着効率向上を実現することができる。
【０１０９】
本発明に係る防汚塗料組成物は、発電、港湾・土木建設、船舶（造船ないし修理）などの広範な産業分野において、海水または真水と接触する基材の表面を海生生物の付着から保護し、その基材の本来の機能を長期間に亘って維持するために利用することができる。そのような基材としては、例えば、船舶（船舶外板等）、漁業資材（ロープ、漁網、漁具、浮き子、ブイ等）、火力・原子力発電所の給排水口等の水中構造物、海水利用機器類（海水ポンプ等）、メガフロート、湾岸道路、海底トンネル、港湾設備、運河・水路等の各種海洋土木工事の汚泥拡散防止膜などが挙げられる。
【０１１０】
本発明に係る防汚塗料組成物は、基材に直接、塗布または含浸してもよい。原子力発電所の給排水口、メガフロート、船舶などの、素材が繊維強化プラスチック（ＦＲＰ）、鋼鉄、木、アルミニウム合金などである基材に直接塗布する場合にも、本発明に係る防汚塗料組成物はこれらの基材（素材）表面への付着性が良好となるよう調製することができる。
【０１１１】
また、本発明に係る防汚塗料組成物を塗布する対象の基材は、表面にすでに塗膜が形成されているものであってもよい。すなわち、本発明に係る防汚塗料組成物は、予め防錆剤、プライマーなどの下地材（下塗り）が塗布された船舶または水中構造物等の基材の表面に塗布してもよい。さらには、既に従来の防汚塗料による塗装が行われている、あるいは本発明の防汚塗料組成物による塗装が行われている船舶、特にＦＲＰ船あるいは水中構造物等の基材の表面に、補修用として本発明の防汚塗料組成物を上塗りしてもよい。本発明に係る防汚塗料組成物が直接接する塗膜の種類は特に限定されるものではないが、一般的なオルガノポリシロキサン系防汚塗料を塗布する場合と同様、たとえば、エポキシ樹脂、ウレタン樹脂、シリコーン樹脂などを主成分とする塗料から形成されている塗膜が挙げられる。本発明に係る防汚塗料組成物は、そのような塗膜の表面への付着性が良好となるよう調製することができる。
【実施例】
【０１１２】
以下の実施例により本発明をさらに具体的に説明する。なお、本発明はその趣旨を超えない限り、以下の実施例の記載に限定されるものではない。
＜防汚塗料組成物の調製＞
表１に、本実施例および比較例に用いた防汚塗料組成物の各成分の一般名称、化学式等を示す。表１中に記載された重量平均分子量Ｍｗは、ＧＰＣによって標準ポリスチレンの検量線を用いて測定した。【０１１３】
【表１】
2016009947.tif 000007
【０１１４】
表２に示した主剤コンポーネント（Ｘ）の各成分および硬化剤コンポーネント（Ｙ）の各成分を、それぞれ表２に示した配合量で、ディスパーサーを用いて均一になるよう充分に混合することにより主剤コンポーネント（Ｘ）および硬化剤コンポーネント（Ｙ）を調製し、主剤コンポーネント（Ｘ）と硬化剤コンポーネント（Ｙ）とを混合することにより実施例１〜１０および比較例１〜２の防汚塗料組成物を調製した。表２における主剤コンポーネント（Ｘ）および硬化剤コンポーネント（Ｙ）の各成分に関する数値は重量部を表わす。【０１１５】
上記のように調製された実施例１〜１０および比較例１〜２の防汚塗料組成物を用いたスプレー塗装時のダスト飛散率の測定試験およびそれらの防汚塗料組成物から形成された防汚塗膜の防汚試験を行った。これらの結果は、表２に記載されたとおりである。
〔スプレー塗装時のダスト飛散率〕
スプレー塗装時のダスト飛散率の評価のため図１に示す測定装置にて試験を実施した。この測定装置は、吸気口、塗装面Ｆ、下面ＢおよびスプレーガンＧを備える。【０１１６】
幅９００ｍｍ、高８５０ｍｍの長方形状に開放された吸気口から風速約２ｍ／ｓとなるように吸気した。【０１１７】
高８５０ｍｍ、幅７００ｍｍの塗装面Ｆを有する板材を、塗装面Ｆの一辺が上記吸気口の一辺と接し、塗装面Ｆと吸気口とが垂直となるよう設置し、塗装面Ｆの全面にあらかじめ重量を計量したポリエチレンシートを貼り付けた。【０１１８】
幅４５０ｍｍ、幅７００ｍｍの下面Ｂを有する板材を、下面Ｂの二辺がそれぞれ上記吸気口および塗装面Ｆの一辺と接するように設置し、下面Ｂの全面にあらかじめ重量を計量したポリエチレンシートを貼り付けた。【０１１９】
防汚塗料組成物をスプレーガンＧに装入し、ガン先（吐出点Ｓ）を塗装面Ｆから７００ｍｍの距離、塗装面Ｆの下端から４５０ｍｍの高さに設置して、塗装面Ｆに対して直角をなす方向に、塗装面Ｆの中央部に向けて、スプレーガンから吐出圧５ｋｇｆ／ｃｍ2にて実施例１〜１０および比較例１〜２の防汚塗料組成物を１０秒間吐出した。【０１２０】
各塗装の前と後において、防汚塗料組成物が充填されたスプレーガンの重量（スプレーガンの重量と、充填されている防汚塗料組成物の重量との合計）を測定して、塗装前の重量から塗装後の重量を差し引いて、各塗装時に吐出された防汚塗料組成物の重量を計算した。この吐出重量に各防汚塗料組成物の固形分率を乗じて、塗装された防汚塗料組成物の吐出塗料固形分重量とした。【０１２１】
塗装後に、塗装面Ｆに貼付された、各防汚塗料組成物が塗着したポリエチレンシートを２４時間乾燥した後に重量（ポリエチレンシートの重量と、塗着している防汚塗料組成物の重量との合計）を測定し、その重量から塗装前のポリエチレンシートの重量を差し引いて、塗着塗料重量とした。【０１２２】
塗装後に、下面Ｂに貼付された、各防汚塗料組成物が塗着したポリエチレンシートを２４時間乾燥した後に重量（ポリエチレンシートの重量と、塗着している防汚塗料組成物の重量との合計）を測定し、その重量から塗装前のポリエチレンシートの重量を差し引いて、落下塗料重量とした。【０１２３】
吐出塗料固形分重量から塗装面に塗着および下面に落下した塗料の重量を除いたものが飛散スプレーダストの重量であるとして、以下の式によりダスト飛散率を計算した。【０１２４】
【数１】
2016009947.tif 000008
【０１２５】
各防汚塗料組成物につき２回上記塗装を行い、得られたダスト飛散率の平均値および標準偏差を表２に示した。【０１２６】
ダスト飛散率が低い値であるほど、スプレー塗装作業時にスプレーダストの飛散が少なく、塗着効率が高いと評価される。
〔防汚試験〕
（試験板調製）
サンドブラスト板にエポキシ系防食塗料（商品名：バンノー５００、中国塗料株式会社製）およびシリコーン系バインダー塗料（商品名：ＣＭＰバイオクリンタイコート、中国塗料株式会社製）をこの順にそれぞれ膜厚１００μｍとなるように積層塗装して得られた板材に、実施例１〜１０および比較例１〜２の各組成物を乾燥膜厚で２００μｍとなるよう塗装して硬化させ、試験板を得た。【０１２７】
（動的防汚性試験方法）
上記試験板を室温７日乾燥後、広島県呉沖にて海水に浸漬し、回転ローターを用いて毎時１５ノット程度となるよう水流を発生させ、その水流を試験板の防汚塗膜面に当て、３ヶ月毎に試験板の防汚塗膜表面に占める水生生物が付着した領域の面積の比率を目視観察にて評価した。以下に示した評価点にて動的防汚性を評価した。【０１２８】
（静置防汚性の試験方法）
上記試験板を室温７日乾燥後、広島県宮島湾にて海水に浸漬した状態で静置し、３ヶ月毎に試験板の防汚膜表面に占める付着生物が付着した領域の面積の比率を目視観察にて評価した。以下に示した評価点にて静置防汚性を評価した。【０１２９】
（防汚性試験  評価点）
０  ：  水生生物の付着なし
１  ：  水生生物が部分的に付着
２  ：  水生生物が全面に付着【０１３０】
【表２】
2016009947.tif 000009
【図１】
2016009947.tif 000011
【国際調査報告】
2016009947.tif 000012
2016009947.tif 000013
2016009947.tif 000014
2016009947.tif 000015